Brevet FR3150819A1 — publié le 20250110

Etoffe (1) tridimensionnelle réalisée par tricotage pour la réalisation d’un vêtement (10) dit anti-lacération, comprenant au moins : une première couche (2) supérieure tricotée à partir d’un premier fil (3), une deuxième couche (4) inférieure tricotée à partir d’un second fil (5) de nature différente du premier fil (3), ledit second fil (5) conférant des propriétés de résistance à la lacération à la couche (4) inférieure qui sont supérieures à celle de la couche (2) supérieure, un troisième fil (6) reliant la couche supérieure et la couche inférieure, l’étoffe étant caractérisée en ce que le second fil (5) est formé par l’assemblage d’au moins deux autres fils (7, 8) et est tricoté en jersey simple pour former la couche (4) inférieure, ladite couche inférieure étant destinée à former un côté intérieur dudit vêtement anti-agression, du côté de la peau d’une personne portant ledit vêtement. Figure pour l’abrégé : figure 1 en général Etoffe tridimensionnelle réalisée par tricotage, vêtement réalisé à partir d’une telle étoffe, équipement comprenant un tel vêtement et procédé de tricotage d’une telle étoffe DOMAINE DE L’INVENTION La présente invention se rapporte au domaine des équipements de protection physique tels que ceux que peuvent porter des utilisateurs exposés à des attaques corporelles. Plus précisément, l’invention se rapporte à une étoffe pour fabriquer un vêtement avec une fonction de protection contre les agressions physiques, en particulier les attaques à l’aide d’une arme tranchante. ARRIÈRE-PLAN TECHNOLOGIQUE Afin d’assurer une protection optimale, un vêtement de protection doit de préférence être facile à porter, c'est-à-dire facile à mettre, à retirer et également léger, c'est-à-dire qu’il limite peu, voire pas, les mouvements de la personne qui le porte. L’étoffe dans laquelle le vêtement est réalisé peut être : Un tissu : c'est-à-dire un maillage formé par un ou plusieurs fils de trame qui entrecroisent un ou plusieurs fils de chaîne ; Un tricot : c'est-à-dire un ensemble de boucles réalisées dans un ou plusieurs fils qui sont passées les uns dans les autres. Il est donc connu de fabriquer des vêtements de protection qui ressemblent aux vêtements classiques, de tous les jours : un T-shirt, une veste, un pantalon, etc… De tels vêtements de protection sont réalisés dans une étoffe fournissant une fonction de protection. La fonction est choisie en fonction du type de protection à fournir. Afin d’apporter la fonction de protection, l’étoffe est réalisée dans un ou plusieurs fils dits techniques, c'est-à-dire qui présentent des propriétés particulières. En général, une telle étoffe apporte un confort limité : elle est plus rêche, plus rigide, de sorte qu’un contact direct avec la peau d’un utilisateur est proscrit car des irritations pourraient survenir. Ainsi, il est connu de former avec cette étoffe un vêtement de protection que l’on porte par-dessus des vêtements plus classiques, plus confortables, et éviter tout contact direct avec la peau. Une telle étoffe présente plusieurs inconvénients. Par exemple, elle implique que le vêtement de protection soit rapporté par-dessus des vêtements classiques : l’utilisateur doit donc penser à mettre le vêtement de protection lorsque la situation le demande. En outre, le vêtement de protection doit être correctement mis par-dessus le vêtement classique pour couvrir le corps de manière optimale : un glissement entre les deux vêtements peut entraîner un défaut dans la protection. Il est alors connu de réaliser des étoffes comme étant une superposition de deux couches : une couche technique réalisée en fil technique, et une couche de confort, réalisée en fil plus agréable pour un contact avec la peau, par exemple en fil comprenant de la laine ou du coton. Les deux couches de l’étoffe sont reliées entre elles par un fil dit de liage, de manière à les maintenir fixes l’une par rapport à l’autre. La couche de confort est orientée vers l’envers du vêtement, de sorte à apporter un contact confortable avec la peau de l’utilisateur. Par exemple, le document EP3237659 décrit un textile résistant au feu et à la chaleur, à destination notamment des pompiers. Selon un exemple, la première couche est réalisée en trame et en chaîne par un fil de modacrylique (60%) et de coton (40%), et la deuxième couche est réalisée en chaîne par un fil de para-aramides, ou un mélange de modacrylique (60%) et de coton (40%), et en chaîne par un fil de para-aramides. Le document US2879654 propose un sous-vêtement offrant une protection contre les balles d’armes à feu. Le fil de la couche externe est fil de très grande résistance, par exemple en nylon, et la couche interne, destinée à être en contact avec la peau, est réalisée en mélange coton/laine. Le document EP3545124 décrit une étoffe pour des vêtements résistant à l’abrasion, et/ou le déchirement et/ou la lacération et/ou l’arrachage et/ou les perforations. Elle comprend une couche supérieure, une couche inférieure et une couche intermédiaire. Un fil relie la couche supérieure avec la couche inférieure, et constitue la couche intermédiaire. La couche supérieure est orientée vers l’extérieur pour protéger des coupures et la couche inférieure est tournée vers l’intérieur en contact avec la peau. De tels vêtements de protection présentent donc vers l’extérieur la couche en fil technique, c'est-à-dire que la couche technique donnera l’aspect esthétique au vêtement, lequel sera nécessairement limité. En effet, la coloration des fils techniques n’est pas toujours faisable dépendamment de la nature du fil, et dans tous les cas elle implique un surcoût. En outre, l’agencement des fils de la couche technique doit répondre en premier lieu à la fonction de protection, de sorte que les styles de maille pour former la couche en fil technique sont limités. Dès lors, un vêtement avec une couche de protection se distingue aisément à l’œil nu des vêtements en fil classique par son côté esthétique limité notamment. Un utilisateur portant un tel vêtement est alors plus facilement repérable, ce qui poser des ennuis lorsqu’une discrétion est requise. L’invention vise ainsi à apporter une solution notamment aux inconvénients précités. Un premier aspect de l’invention est de proposer une nouvelle étoffe pour réaliser un vêtement qui apporte une protection efficace aux agressions. Un deuxième aspect de l’invention est de proposer une nouvelle étoffe pour réaliser un vêtement qui augmente la discrétion. Un troisième aspect de l’invention est de proposer une nouvelle étoffe pour réaliser un vêtement qui soit agréable à porter par l’utilisateur. Un quatrième aspect de l’invention est de proposer une nouvelle étoffe pour réaliser un vêtement dont l’esthétique est augmentée. Un cinquième aspect de l’invention est de proposer une nouvelle étoffe pour réaliser une large gamme de vêtements. Ainsi, l’invention se rapporte à une étoffe tridimensionnelle réalisée par tricotage pour la réalisation d’un vêtement dit anti-lacération. Par anti-lacération, on désigne ici un vêtement correspondant à au moins le niveau le plus bas du classement conforme à la norme ISO13997, et de préférence correspondant au niveau F, le plus élevé, de la norme ISO 13997. L’étoffe comprend au moins : une première couche extérieure dite supérieure tricotée à partir d’un premier fil, une deuxième couche extérieure dite inférieure tricotée à partir d’un second fil de nature différente du premier fil, ledit second fil conférant des propriétés de résistance à la lacération à la couche inférieure qui sont supérieures à celle de la couche supérieure, un troisième fil reliant la couche supérieure et la couche inférieure. Plus particulièrement, le second fil peut être formé par l’assemblage d’au moins deux autres fils et être tricoté en jersey simple pour former la couche inférieure. Ladite couche inférieure est alors destinée à former un côté intérieur dudit vêtement anti-agression, c'est-à-dire qu’elle est orientée du côté de la peau d’une personne portant ledit vêtement. L’étoffe ainsi formée présente des propriétés de résistance à la lacération lui permettant d’être classée selon la norme ISO 13997, et de faire partie d’un ensemble complet anti-agression. La couche inférieure de l’étoffe se révèle en outre particulièrement douce, lui permettant d’être en contact avec la peau, de sorte que la couche supérieure, avec le premier fil, peut être réalisée de manière classique, avec des motifs et des couleurs choisies, afin de réaliser un vêtement anti-lacération discret, ayant m’apparence d’un vêtement classique. Selon différents aspects, il est possible de prévoir l’une et/ou l’autre des caractéristiques ci-dessous prises seules ou en combinaison. Selon un mode de réalisation, le second fil peut comprendre un titrage maximal déterminé correspondant à la somme des titrages des au moins deux fils assemblés pour le former, ledit titrage maximal étant compris entre 350 et 650 Dtex. Par exemple, ledit titrage maximal est compris entre 400 et 600 Dtex, et par exemple encore, ledit titrage maximal est égal à 440 Dtex. De tels titrages permettent d’obtenir un bon compromis entre résistance à la lacération et douceur de la couche inférieure de l’étoffe. Selon un mode de réalisation, le second fil peut être réalisé par l’assemblage d’au moins fils identiques, ce qui permet de limiter les problèmes de stockage et d’inventaire. Selon un mode de réalisation, le second fil peut être réalisé en polyéthylène optimisé pour résister à la lacération. Il s’agit par exemple de polyéthylène UHMW, qui permet d’atteindre de hautes performances en matière de résistance à la lacération. Selon un mode de réalisation, le premier fil peut être réalisé en fibres naturelles, notamment en coton et/ou en laine, notamment pour la discrétion du vêtement réalisé dans l’étoffe, pour la facilité à manipuler ces fibres, et leur disponibilité sur le marché. Selon un mode de réalisation le fil de liaison peut être de même nature que le second fil, de manière à conserver une homogénéité de la nature des fils sur la couche inférieure, et conserver les propriétés anti-lacérations de la couche inférieure. Selon un deuxième aspect, l’invention concerne un vêtement réalisé à partir de l’étoffe telle que présentée ci-dessus, dans lequel la deuxième couche constitue l’envers dudit vêtement, destinée à être tournée du côté de la peau d’une personne portant ledit vêtement. En effet, la couche inférieure est suffisamment douce pour être en contact avec la peau, de sorte que la couche supérieure peut être tournée vers l’extérieur, donnant l’aspect d’un vêtement classique, offrant ainsi une discrétion accrue au porteur du vêtement. Selon un troisième aspect, l’invention concerne un équipement anti-agression comprenant un vêtement tel que présenté ci-dessus et un dispositif antibalistique appelé pack. L’équipement comprend de plus un système de fixation amovible entre le vêtement et le pack. Selon un quatrième aspect, l’invention concerne un procédé de tricotage d’une étoffe telle que présentée ci-dessus, comprenant : Une étape de tricotage simultané de la couche supérieure et de la couche inférieure reliée par le troisième fil, dans laquelle le premier fil est passé sur une fonture avant, le second fil est passé sur un fonture arrière, et le troisième fil passe successivement de la fonture avant à la fonture arrière, et dans laquelle un chevalement entre la fonture avant et la fonture arrière est réalisé entre chaque maille ; Une étape de lavage dans un bain. Des modes de réalisation de l’invention seront décrits ci-dessous par référence aux dessins, décrits brièvement ci-dessous : représente de manière schématique une étoffe selon un mode de réalisation de l’invention. représente de manière schématique une aiguille à tricoter servant au tricotage de l’étoffe de la ; est une vue de détail de la suivant III. est un schéma d’une couche inférieure de l’étoffe de la . est une vue de face de l’étoffe de la vue du côté de la couche inférieure. est un schéma de tricotage de l’étoffe de la . est un schéma représentant l’avant d’un vêtement de type pull réalisé au moins en partie à partir de l’étoffe de la . est un schéma représentant l’arrière d’un vêtement de la . est un schéma du vêtement des figures 7 et 8 en cours de réalisation. est une vue en coupe de la suivant la ligne A-A. est une vue de face d’un pan avant d’un pack antibalistique. est une vue de face d’un pan arrière du pack antibalistique. est une vue à plat d’une sangle de serrage des pans avant et arrière des figures 11 et 12. est une vue à plat des pans avant et arrière des figures 11 et 12, assemblés par deux sangles de serrage selon la . est une vue de face d’un équipement anti-agression comprenant un vêtement selon les figures 7 et 8 et un pack selon les figures 11 à 13. est une vue arrière de l’équipement anti-agression de la . Sur les dessins, des références identiques désignent des objets identiques ou similaires. DESCRIPTION DÉTAILLÉE L’invention concerne une étoffe 1 tridimensionnelle réalisée par tricotage pour la réalisation d’un vêtement dit anti-lacération. Le vêtement est destiné à être porté en contact avec la peau d’un utilisateur, sans interdire l’utilisation d’un sous-vêtement dans une autre étoffe. Par tricotage, on désigne ici la réalisation d’un tricot, c'est-à-dire un ensemble de boucles qui sont passées les unes dans les autres et verrouillées, de manière à former une maille cohérente, notamment à l’aide d’aiguilles. Par anti-lacération, on désigne la propriété de l’étoffe à résister à des contraintes lors d’une attaque notamment à l’aide d’une lame, conformément à la ISO 13997. Plus précisément, on désigne ici le fait que l’étoffe 1 correspond à au moins le niveau A, c'est-à-dire le niveau le plus bas, du classement conforme à la norme ISO13997, et de préférence correspondant au niveau F, le plus élevé, de la norme ISO 13997. L’étoffe 1 est dite tridimensionnelle car elle s’étend suivant trois directions par la superposition d’au moins deux couches liées entre elles. Plus précisément, l’étoffe 1 comprend : une première couche 2 extérieure dite supérieure tricotée à partir d’un premier fil 3 , une deuxième couche 4 extérieure dite inférieure tricotée à partir d’un second fil 5 de nature différente du premier fil 3, ledit second fil 5 conférant des propriétés de résistance à la lacération à la couche 4 inférieure qui sont supérieures à celle de la couche 2 supérieure, un troisième 6 fil dit de liaison reliant la couche 2 supérieure et la couche 4 inférieure. Dans ce qui suit, on qualifiera le second fil 5 de fil technique, c'est-à-dire d’un fil présentant des propriétés techniques à la lacérations particulièrement recherchées, à la différence du premier fil 3 qui est qualifié dans ce qui suit de classique, c'est-à-dire sans qu’on cherche à lui conférer des propriétés techniques particulières, autre que des propriétés classiques pour la confection d’un vêtement, liées par exemple à l’esthétisme, à la chaleur et/ou à la douceur. La couche 2 supérieure et la couche 4 inférieure sont dites extérieures car elles sont toutes les deux destinées à avoir une face tournée vers l’extérieur de l’étoffe 1, l’autre face de chaque couche 2, 4 étant tournée vers l’intérieur de l’étoffe. La couche 2 supérieure et la couche 4 inférieure s’étendent ainsi l’une au-dessus de l’autre, le fil 6 de liaison passant successivement au travers des boucles de la couche 2 supérieure et de la couche 4 inférieure, de manière solidariser les deux couches et d’assurer à l’étoffe 1 une cohérence. De préférence, le fil 6 de liaison serre les couches 2, 4 de manière à empêcher un glissement de l’une par rapport à l’autre. Plus précisément, les deux couches 2, 4 sont manipulées et ressenties par l’utilisateur du vêtement réalisé à partir de l’étoffe 1 comme une seule couche. La couche 4 inférieure est destinée à former un côté intérieur du vêtement anti-lacération, c'est-à-dire qu’elle est destinée à être orientée du côté de la peau d’une personne portant ledit vêtement. Ainsi, la douceur au toucher de la couche 4 inférieure doit être suffisante pour apporter le confort nécessaire à un contact avec la peau. La douceur, bien qu’étant un critère subjectif, peut être évaluée par un panel d’utilisateurs exprimant leurs ressentis en portant le vêtement anti-lacération, le ressenti lors du toucher en comparaison avec une étoffe en matériaux naturel comme le coton ou la laine, et l’absence d’irritation de la peau lors du port du vêtement réalisé à partir de cette étoffe 1. La combinaison de la douceur de la couche 4 inférieure et des propriétés anti-lacérations, est obtenue notamment grâce aux caractéristiques suivantes du fil 5 technique. Le second fil 5 est formé de l’assemblage d’au moins deux fils 7 , 8 , c'est-à-dire que le fil 5 technique est obtenu en prenant au moins deux fils 7, 8 distincts, eux-mêmes techniques, et en les assemblant pour le tricotage. Selon un mode de réalisation, qui est celui des figures, le second fil est formé par l’assemblage de deux fils 7, 8. Plus précisément, les deux fils 7, 8 formant le second fil 5 sont utilisés comme formant un unique fil. Plus précisément encore, les deux fils 7, 8 assemblés sont passés dans une même tête aiguille A de tricotage comme un unique fil pour former la couche 4 inférieure. Par exemple, les deux fils 7, 8 peuvent être torsadés pour former le second fil 5. Le second fil 5 est tricoté en jersey simple pour former la couche 4 inférieure. En effet, la maille jersey simple permet d’assurer la densité et l'homogénéité de la couche 4 inférieure afin d’obtenir un serrage suffisant des boucles du tricot, et de conférer les propriétés anti-lacérations voulues, tour en étant adapté à former l’étoffe 1 tridimensionnelle par la liaison avec le troisième fil 6. Les deux fils 7, 8 assemblés pour former le second fil 5 sont en matière dite technique, conférant les propriétés de résistance à la lacération. Selon un mode de réalisation, les deux fils 7, 8 assemblés pour former le second fil 5 sont dans la même matière. Chaque fil 7,8 est par exemple formé de fibres tressées ou torsadées. En variante, chaque fil 7, 8 comprend une âme en fibres et un enrobage formant une enveloppe autour des fibres. Selon un mode de réalisation, le second fil 5 est en polyéthylène optimisé pour résister aux lacérations. Par exemple, le second fil 5 est réalisé en polyéthylène dit ultra haute masse moléculaire (PE-UHMW). Un traitement supplémentaire peut être réalisé afin de renforcer les fils 7, 8 assemblés pour former le second fil 5 et conférés les propriétés anti-lacération voulues. Par exemple, les fils 7, 8, avant ou après assemblage pour former le second fil 5, peuvent être immergés dans un ou plusieurs bains d’additifs déterminés. Le second 5 présente un titrage maximal déterminé qui est compris entre 350 et 650 Dtex (décitex), et qui correspond à la somme des titrages de deux fils 7, 8 assemblés pour former le second fil 5. En effet, il a été déterminé qu’en dessous de 350 Dtex, les propriétés anti-lacérations ne sont pas adéquates, et au-delà de 650 Dtex, la douceur de la couche 4 inférieure n’est pas satisfaisante pour former le côté intérieur du vêtement anti-lacérations. Selon un mode de réalisation, le titrage du deuxième fil 5 est compris entre 400 et 600 Dtex et est par exemple égale à 440 Dtex. Selon un mode de réalisation, les deux fils 7, 8 assemblés pour former le second fil 5 sont identiques, c'est-à-dire qu’ils présentent un même titrage et sont dans la même matière. Par exemple, le titrage de chacun des fils 7, 8 est égal à 220 Dtex, et ils sont tous les deux en PE-UHMW éventuellement traité. Selon un mode de réalisation, le premier fil 3 est réalisé en fibres naturelles telles que le coton, le coton pima ou la laine, ou en toute autre fibre utilisée classiquement pour réaliser des vêtements quotidiens sans propriétés techniques particulières. La maille de la couche 2 supérieure est par exemple de type jersey simple, mais peut être autre. Le choix de la maille de la couche 2 supérieure peut répondre à des choix esthétiques. Par exemple, la maille est choisie pour réaliser des motifs sur la couche 4 extérieure. Le premier fil 3 peut en outre présenter des couleurs différentes sur différents endroits de la couche 2 supérieure, là encore par exemple pour former des motifs dans un but esthétique. La couche 2 supérieure ne requérant pas de caractéristiques anti-lacérations particulières, le choix du premier fil 3, de la maille et des couleurs peut être guidé uniquement par l’esthétique, et les considérations usuelles avec ce type de fil. De plus, l’association de la couche 2 supérieure avec la couche 4 inférieure résistante aux lacérations limite les risques de déformation de la couche 2 supérieure. Le premier fil 3 peut être un fil simple, c'est-à-dire former d’un unique fil, ou être formé par l’assemblage d’au moins deux fils assemblés et passés au travers d’une même tête aiguille. Le titrage du premier fil 3 est alors par exemple Nm (numéro métrique) 2/34. Le fil 6 de liaison entrecroise les boucles de la couche 2 supérieure et de la couche 4 inférieure, de manière à faire localement partie de la couche 2 supérieure et de la couche 3 inférieure. Afin de ne pas dégrader les propriétés anti-lacérations de la couche 4 inférieure, le fil 3 de liaison est de préférence un fil technique aux propriétés anti-lacérations, par exemple dans la même matière que le second fil 5. Il s’agit de préférence d’un fil simple, c'est-à-dire un seul fil passé dans la tête d’une aiguille. Son titrage est par exemple de 220 Dtex. De manière étonnante, la couche 4 inférieure ainsi obtenue présente une douceur suffisante pour être en contact avec la peau, en offrant un confort similaire à celui d’une étoffe en fibre 100% naturelle. Sans lier ce résultat à une théorie particulière, il a été relevé que l’utilisation d’au moins deux fils 7,8 assemblés pour former le second fil 5 tricoté pour former la couche 4 inférieure permet d’obtenir une douceur améliorée par rapport à la formation d’une couche en fil technique avec un unique fil simple. En effet, l’utilisation d’au moins deux fils 7,8 pour obtenir un titrage déterminé pour le second fil 5 diminue la rigidité de la couche 4 inférieure par rapport à l’utilisation d’un unique fil du titrage déterminé. La maille jersey simple participe également à apporter la douceur de la couche 4 inférieure, tout en apportant une densité de maille suffisante pour conférer les propriétés anti-lacérations. La maille jersey est en outre particulièrement adapté à la mise en œuvre du fil 3 de liaison entre la couche 2 supérieure et la couche 4 inférieure. Un exemple d’un procédé de fabrication par tricotage de l’étoffe 1 va maintenant être décrit, illustré sur la . L’étoffe 1 est tricotée par exemple sur une machine de tricotage rectiligne modèle Vesta VD de chez Steiger en jauge 10. Afin de former une première maille, le premier fil 3 est mis en place sur les aiguilles d’une fonture avant de la machine, et le second fil 5 est mis en place sur les aiguilles d’une fonture arrière de la machine. Le troisième fil est passé successivement entre les aiguilles de la fonture avant et les aiguilles e la fonture arrière. Une première maille de l’étoffe 1 est ainsi formée. Pour former une deuxième maille, les opérations de mise en place du premier fil 3, du second fil 5 et du troisième fil 6 sur les aiguilles sont répétées, avec un chevalement entre la fonture arrière et la fonture avant par rapport à la formation de la première maille. Une deuxième maille de l’étoffe 1 est alors formée. La troisième maille est formée de manière similaire à la première maille, la quatrième maille est formée de manière similaire à la deuxième maille, et ainsi de suite jusqu’à former l’ensemble des mailles de l’étoffe 1. En d’autres termes, les mailles sont formées successivement avec, entre chaque maille, un chevalement entre la fonture avant et la fonture arrière. Ainsi, la couche 2 supérieure et la couche 4 inférieure sont tricotées simultanément. Un fois l’étape de tricotage réalisée, l’étoffe 1 peut subir un traitement de lavage dans un bain spécialement conçu pour régler la tension dans les mailles du tricot afin d’assurer une stabilité dimensionnelle de l’étoffe 1 et du vêtement fabriqué dans ladite étoffe 1, et/ou pour adoucir davantage l’étoffe 1 si besoin. L’étoffe 1 ainsi réalisée peut être utilisée pour fabriquer tout ou partie d’un vêtement 10 de protection anti-lacérations. Le tricot offre un rendu visuel particulièrement adapté, mais pas limité, pour des vêtements du haut du corps comme les pulls, les gilets et les T-shirts. Selon un mode de réalisation, le vêtement 10 réalisé dans l’étoffe 1 est un pull. L’étoffe 1 peut être utilisée pour réaliser l’ensemble du pull 10. Toutefois, les bords du pull comme les poignets, le col et/ou le bas du pull peuvent être réalisés dans une autre étoffe comme cela sera explicité plus loin. Selon ce mode de réalisation, le pull 10 peut être tricoté dans l’étoffe 1 en plusieurs pièces. Par exemple, le pull 10 est réalisé en tricotant séparément l’étoffe 1 pour former un plastron 11 avant, un plastron 12 arrière et les manches 13 . Puis, les pièces sont assemblées pour obtenir le pull. Le bas 14 du plastron 11 avant et le bas 15 du plastron 12, de même que les bords 16 des bras, au niveau des poignets, peuvent être tricotés dans une maille différente de celle de l’étoffe 1, afin par exemple d’apporter un aspect fini et/ou apporter de l’élasticité. L’élasticité peut également être augmentée en apportant dans la maille de tricotage des bords 14, 15, 16 un fil plus élastique que les fils 3, 5 et 6 de l’étoffe 1. Le plastron 11 avant, le plastron 12 arrière et les manches sont ensuite assemblés pour former le vêtement 10. Le col 17 du pull 10 peut également être formé dans une maille différente de celle de l’étoffe 1. Le vêtement 10 peut comprendre un col 17 dit montant, c'est-à-dire qu’il recouvre une partie du cou de l’utilisateur du vêtement 10. D’un le cas d’un pull, on parle de col roulé ou montant. Le cou étant une zone particulièrement vulnérable, les propriétés anti-lacération du col 17 du vêtement peuvent être renforcées. Selon un exemple de réalisation, le col 17 montant est réalisé en tricotant une bande dont une première moitié est tricotée avec un fil dit technique, et la deuxième moitié est tricotée avec un fil en fibres naturelles comme le coton ou toute autre fibre naturelle, de préférence de même nature que la fibre naturelle utilisée pour la couche 2 supérieure de l’étoffe 1 utilisée pour le vêtement 10. Le fil technique est par exemple de même nature que le second fil 5 de l’étoffe 1, c'est-à-dire en polyéthylène. La maille du col montant est par exemple une côte 1x1 déjaugée, le fil technique étant de même nature que le fil 5 de la couche 4 inférieure de l’étoffe 1 utilisée pour le vêtement 10. Afin de renforcer le col montant, le titrage du fil technique peut être supérieur au titrage du second fil 5 pour réaliser l’étoffe 1. Par exemple, le titrage du fil technique pour le col est de 660 Dtex, et est obtenu en assemblant deux, voire 3 fils. La bande ainsi tricotée est repliée sur elle-même, la première moitié en fil technique étant superposée à la deuxième moitié, pour former le col 17 comprenant deux couches superposées, chaque couche correspondant à une moitié de la bande initialement tricotée. Le col est ensuite assemblé au reste du vêtement, la couche correspondant à la première moitié en fil technique étant orienté vers l’envers, c'est-à-dire qu’elle est destinée à être en contact avec la peau de l’utilisateur. En utilisant la maille 1x1 déjaugée, l’élasticité du col est augmentée par rapport au reste du vêtement, pour faciliter le passage de la tête de l’utilisateur tout en maintenant le col 17 en position pour couvrir le cou et le protéger. Le titrage élevé de la couche en fil technique du col 17 augmente la résistance aux lacérations, apportant une protection optimale sur le cou. L’étoffe 1 permet de former tout type de vêtement, qui peut alors être porter en toute discrétion à la manière d’un vêtement à l’allure ordinaire, la couche 4 apportant les propriétés anti-lacérations n’étant pas visible lorsque le vêtement est porté. Le vêtement 10 formé dans l’étoffe 1 permet ainsi d’offrir une protection efficace contre les lacérations, conformément à la norme ISO 13997, tout en restant discret. Notamment, des tests menés conformément à la norme ISO 13997 ont permis de classer l’étoffe 1 au niveau F, qui est le niveau le plus élevé, c'est-à-dire comme résistante à une charge appliquée supérieure ou égale à 30N (Newtons). Plus précisément, le test selon la norme ISO 13997 consiste à déplacer une lame sur une distance déterminée sur un échantillon de l’étoffe 1, de charger progressivement la lame, et de déterminer la charge nécessaire pour obtenir la coupure de l’étoffe 1 lorsque la lame est déplacée sur 20 mm, à l’aide d’un tomodynamomètre (TDM). Par exemple, dans le cas où l’étoffe 1 est réalisée en utilisant un premier fil 3 en coton avec un titrage Nm 2/34 pour la couche 2 supérieure, un second fil 5 comprenant deux fils 7, 8, chacun de titrage 220 Dtex en polyéthylène pour la couche 4 inférieure, avec un tricotage en jersey double face, la charge pour réaliser la coupure de l’étoffe est supérieure à 30N, plus précisément est supérieure à 35N, plus précisément encore est égale à 40N. Plus général, le vêtement 10 réalisée à partir de l’étoffe 1 est classé de niveau F. Ainsi, outre l’étoffe 1, dans le cas du col 17 en maille 1x1 déjaugée, la couche en fil technique étant réalisée par trois fils assemblés, en polyéthylène avec un titrage de 220 Dtex chacun et l’autre couche étant réalisée en coton avec un titrage Nm 2/34, la charge pour réaliser la coupure du col 17 est supérieure à 30N, plus précisément, supérieure à 40N, plus précisément encore supérieure à 50 N, et est par exemple égale à 56,3 N. En outre, le vêtement 10 peut être combiné à dispositif complémentaire antibalistique, pour offrir une protection anti-agression complète. Ainsi, l’invention propose un équipement 100 anti-agression comprenant le vêtement 10 anti-lacérations pour le haut du corps associé à un dispositif antibalistique pour le haut du corps, appelé pack 20 , qui se fixe de manière amovible au vêtement 10. Par antibalistique, on désigne ici un produit répondant à la norme du NIJ (National Institute of Justice). En l’occurrence, le NIJ a défini plusieurs niveaux de protection en fonction de l’énergie cinétique maximale arrêtée par le dispositif antibalistique. Un niveau de performance de la norme NIJ signifie que le dispositif antibalistique répond aux exigences minimales de performance définies par le NIJ pour ce niveau. Par exemple, le pack 20 utilisé correspond au minium au niveau IIA, voire III+ du NIJ. Bien que dans l’exemple ci-dessous le vêtement 10 anti-lacérations est réalisé dans l’étoffe 1 décrite ci-dessus, un vêtement réalisé dans toute autre étoffe aux propriétés anti-lacérations peut également convenir. Cependant, le vêtement 10 réalisé à partir de l’étoffe 1 est particulièrement léger, le rendant particulièrement adapté à l’association avec un pack antibalistique. En outre, les propriétés amovibles du pack 20 peuvent être avantageusement combinées avec la discrétion de l’étoffe 1 : en retirant le pack 20, le vêtement 10 peut être porté comme un vêtement à l’allure ordinaire. Le vêtement 10 est un vêtement de haut du corps, et notamment un pull, un T-shirt, une chemise ou un gilet. Plus précisément, à cet effet, l’équipement 100 comprend un système de fixation amovible en deux parties : une première partie 101 fixée sur le vêtement 10 et une deuxième partie 102 fixée sur le pack 20. Les deux parties 101, 102 du système de fixation sont complémentaires l’une de l’autre pour fournir la fixation amovible. Par amovible, on désigne ici le fait que la fixation peut être supprimée et remise en place manuellement et successivement une pluralité de fois, sans dégrader l’intégrité du vêtement 10 et/ou du pack 20. De préférence, les deux parties 101, 102 sont fixées rigidement respectivement sur le vêtement 10 et le pack 20, c'est-à-dire que chaque partie 101, 102 est destinée à rester définitivement en place sur respectivement le vêtement 10 et le pack 20. Ainsi, l’équipement 100 peut prendre deux positions : Une position assemblée, dans laquelle le vêtement 10 et le pack 20 sont fixés l’un avec l’autre, la première partie 101 du système de fixation étant verrouillée sur la deuxième partie 102 de fixation, de manière à former un ensemble de protection ; Une position séparée, dans laquelle le vêtement 10 et le pack 20 sont séparés l’un avec l’autre, de manière à pouvoir être manipulés indépendamment l’un de l’autre. En position assemblée, l’équipement 100 forme l’ensemble de protection qui apporte ainsi une protection complète anti-agression. En position séparée, le vêtement 10 peut être porté seul afin de fournir une protection anti-lacérations. Selon un mode de réalisation, le système 101, 102 de fixation est de type autoagrippant, et comprend une partie mâle formée de crochets et une partie femelle formée de boucles coopérant avec les crochets de la partie mâle pour fournir l’adhérence entre les deux parties. Selon un mode de réalisation, la partie femelle du système autoagrippant correspond à la partie 101 fixée sur le vêtement 10, et la partie mâle correspond à la partie 102 fixée au pack 20. Plus précisément, la partie 101 fixée sur le vêtement 10 comprend deux bandes 103 femelles fixées chacune au niveau d’une épaule du vêtement, du côté intérieur du vêtement c'est-à-dire du côté vers la peau de l’utilisateur lorsque le vêtement 10 est porté. La fixation de chaque bande 103 femelles est réalisée par exemple à cheval sur le plastron 11 avant et le pastron12 arrière, par le milieu de la bande correspondant à la jonction entre le plastron 11 avant le plastron 12 arrière. La fixation de la bande 103 est réalisée par couture et / ou par collage sur le vêtement 10. Le pack 20 comprend un pan 21 avant, destiné à couvrir notamment le torse de l’utilisateur qui le porte et un pan 22 arrière destiné à couvrir notamment le dos de l’utilisateur. Chaque pan 21, 22 est réalisé par exemple par une plaque en matériau antibalistique recouvert d’une étoffe, par un tissu ou un tricot, suffisamment douce pour être en contact avec la peau de l’utilisateur. La partie 102 du système de fixation fixée sur le pack 20 peut alors comprendre quatre bandes 104 , 105 mâles, à savoir deux bandes 104 mâles avant sur le pan 21 avant et deux bandes 105 mâles arrière sur le pan 22 arrière. Le pack 20 est alors assemblé au vêtement 10 en plaçant chaque bande 103 femelle à cheval sur une bande 104 mâle avant et sur une bande 105 femelle arrière. Les deux pans 21, 22 peuvent être cousus ensemble, ou se présenter séparée l’un de l’autre. Afin de serrer les pans 21, 22 autour du haut du corps, l’équipement 100 peut en outre comprendre un système de serrage amovible des pans 21, 22. Le système de serrage des pans 21, 22 du pack 20 peut également être de type autoagrippant. Dans ce cas, le système de serrage peut comprendre deux sangles 106 dont deux régions 107 extrêmes opposées sont pourvues d’une première partie d’un système de fixation, par exemple les crochets formant la partie mâle d’un système autoagrippant. De manière complémentaire, le pan 21 avant comprend alors une surface 108 de serrage pourvue d’une deuxième partie d’un système de fixation, par exemple les boucles de la partie femelle d’un système autoagrippant, et le pan 22 arrière comprend une surface 109 de serrage pourvue de boucles également. Selon un exemple, afin de former l’équipement 100 anti-agression, les deux pans 21, 22 du pack 20 sont liés l’un à l’autre grâce au système de serrage autour du corps de l’utilisateur. Plus précisément, chaque sangle 106 est connectée à un pan 21, 22 : une première région 107 extrême de la sangle est fixée sur la surface 108 de serrage du pan 21 avant et la deuxième région 107 de la sangle 106 est fixée sur la surface 109de serrage du pan 22 arrière. L’ajustement sur le corps de l’utilisateur peut être réglé en positionnant les régions 107 extrêmes des sangles 106 sur les surfaces 108, 109 de serrage. L’utilisateur enfile ensuite le vêtement 10, en l’occurrence le pull, par-dessus le pack 20. Chaque bande 103 femelle du vêtement 10 vient couvrir une bande 104 avant et une bande 105 mâle arrière, de manière à être à cheval sur le pan 21 avant et le pan 22 arrière, assurant la liaison entre le vêtement 10 et le pack 20. La position du vêtement 10 est ainsi verrouillée par rapport au pack 20 au niveau des épaules de l’utilisateur. Pour séparer le vêtement 10 du pack, l’utilisateur retire le vêtement 10 comme un vêtement classique, en exerçant un effort de traction plus important au niveau des bandes 103, 104, 105 pour rompre la liaison et le verrouillage. Toute autre façon de former et retirer l’équipement 100 anti-agression peut également convenir. Etoffe (1) tridimensionnelle réalisée par tricotage pour la réalisation d’un vêtement (10) dit anti-lacération, comprenant au moins : une première couche (2) extérieure dite supérieure tricotée à partir d’un premier fil (3), une deuxième couche (4) extérieure dite inférieure tricotée à partir d’un second fil (5) de nature différente du premier fil (3), ledit second fil (5) conférant des propriétés de résistance à la lacération à la couche (4) inférieure qui sont supérieures à celle de la couche (2) supérieure, un troisième fil (6) reliant la couche supérieure et la couche inférieure, l’étoffe (1) étant caractérisée en ce que le second fil (5) est formé par l’assemblage d’au moins deux autres fils (7, 8) et est tricoté en jersey simple pour former la couche (4) inférieure, ladite couche inférieure étant destinée à former un côté intérieur dudit vêtement anti-agression, du côté de la peau d’une personne portant ledit vêtement. Etoffe (1) selon la revendication 1, dans laquelle le second fil (5) comprend un titrage maximal déterminé correspondant à la somme des titrages des au moins deux fils (7,8) assemblés pour le former, ledit titrage maximal étant compris entre 350 et 650 Dtex. Etoffe (1) selon la revendication précédente, dans laquelle ledit titrage maximal est compris entre 400 et 600 Dtex. Etoffe (1) selon la revendication précédente, dans laquelle ledit titrage maximal est égal à 440 Dtex. Etoffe (1) selon l’une quelconque des revendications précédentes, dans lequel le second fil (5) est réalisé par l’assemblage d’au moins fils (7,8) identiques. Etoffe (1) selon l’une quelconque des revendications précédentes, dans laquelle le second fil (5) est réalisé en polyéthylène optimisé pour résister à la lacération. Etoffe (1) selon l’une quelconque des revendications précédentes, dans laquelle le premier fil (3) est réalisé en fibres naturelles. Etoffe (1) selon l’une quelconque des revendications précédentes, dans laquelle le fil (6) de liaison est de même nature que le second fil (5). Vêtement (10) réalisé à partir de l’étoffe (1) selon l’une quelconque des revendications précédentes, dans lequel la deuxième couche (4) constitue l’envers dudit vêtement (10), destinée à être tournée du côté de la peau d’une personne portant ledit vêtement (10). Equipement (100) anti-agression comprenant un vêtement (10) selon la revendication 9 et un dispositif antibalistique appelé pack (20), l’équipement (100) comprenant un système (101, 102) de fixation amovible entre le vêtement (10) et le pack (20). Procédé de tricotage d’une étoffe (1) selon l’une quelconque des revendications 1 à 8, comprenant : Une étape de tricotage simultané de la couche (2) supérieure et de la couche (4) inférieure reliée par le troisième fil (6), dans laquelle le premier fil (3) est passé sur une fonture avant, le second fil (5) est passé sur un fonture arrière, et le troisième fil (6) passe successivement de la fonture avant à la fonture arrière, et dans laquelle un chevalement entre la fonture avant et la fonture arrière est réalisé entre chaque maille ; Une étape de lavage dans un bain.